100重量部の芳香族ビニルポリマーに対して、1~30重量部の難燃剤、01~2重量部の滴下防止剤、0~5重量部の添加剤および難燃助剤、を含む、UL94テストでの全出炎時間が改善された芳香族ビニルポリマーベースの耐火組成物であって、上記の難燃助剤が五酸化アンチモンだけであり、その量が05~15重量部であることを特徴とする耐火組成物。100重量部の芳香族ビニルポリマーに対して難燃剤の配合比率が10~25重量部である請求項1に記載の耐火組成物。100重量部の芳香族ビニルポリマーに対して五酸化アンチモンの配合比率が2~10重量部である請求項1または2に記載の耐火組成物。100重量部の芳香族ビニルポリマーに対して滴下防止剤の配合比率が01~1重量部である請求項1~3のいずれか一項に記載の耐火組成物。100重量部の芳香族ビニルポリマーに対して添加剤としてのステアリン酸金属塩化合物の配合比率か01~2重量部である請求項1~4のいずれか一項に記載の組成物。従って、現在市場に出ている製品よりもはるかに安全で、UL94テストでの全出炎時間totalflamingtimeにわたってドラスチックな火炎遅延効果を示すHIPS樹脂組成物、主としてTVハウジング用HIPS樹脂組成物に対するニーズが存在する。本発明者は、芳香族ビニルポリマーベースの耐火組成物で五酸化アンチモンを使用することで、PS、有利にはHIPSと、臭素成分と、滴下防止剤とブレンドしたときに、顕著な耐火FlameRetardant挙動を示すということを発見した。五酸化アンチモンは臭素成分と一緒になって、他の相乗効果剤、例えば亜鉛錫酸塩やヒドロキシ錫酸亜鉛と比較してより優れた相乗効果を発揮するという利点がある。本発明組成物は欧州エコラベルデシジョンEcolabeldecision2009300ECに適応する。本発明者は、HIPS樹脂組成物、主としてTVハウジング用HIPS樹脂組成物の全出炎時間は難燃助剤として五酸化アンチモンだけを使用することによってドラスチックに改善できるということを見出した。本発明組成物は、100重量部のHIPSに対して下記を含むことができる:1~30重量部の難燃剤、0.5~15重量部の唯一の難燃助剤としての五酸化アンチモン、0.1~2重量部の滴下防止剤0~5重量部の添加剤。難燃剤の配合比率は100重量部の芳香族ビニルポリマーに対して10~25重量部、好ましくは15~20重量部であるのが有利である。五酸化アンチモンの配合比率は100重量部の芳香族ビニルポリマーに対して2~10重量部、好ましくは2~5重量部であるのが有利である。滴下防止剤の配合比率は100重量部の芳香族ビニルポリマーまたはHIPSに対して0.1~1重量部、好ましくは0.1~0.5重量部であるのが有利である。本発明組成物は押出し発泡体または発泡ビーズまたはペレット、例えばXPSまたはEPSの製造で用いることができる。本発明組成物はヨーロッパエコラベルデシジイン2009300ECに対応する。芳香族ビニルポリマーとしては下記を挙げることができる:1ポリスチレン、エラストマ変成されたポリスチレンおよびHIPS、2スチレンブロックとブタジエンまたはイソプレンまたはブタジエンイソプレン混合物のブロックとを有するコポリマーこれらのブロック共重合体は直鎖のブロックコポリマーまたは星型のブロックコポリマーにすることができる、水素化および/または官能化されていてもよい。これらのコポリマーは下記文献に記載されている。ULLMANNSENCYCLOPEDIAOFINDUSTRIALCHEMISTRYfiftheditionVolA26pages655659また、これらコポリマーはトタル社TotalPetrochemicalsからFinaclear登録商標の名称で市販されており、また、BASF社からStyrolux登録商標の名称で市販されており、また、シェブロン社ChevronPhillipsChemicalからKResin登録商標の名称で市販されている。3SBRスチレンブタジエンゴム上記エラストマーの例はEPRであるエチレン-プロピレンゴムまたはエチレン-プロピレンエラストマーの略、EPDMエチレン-プロピレン-ジエンゴムまたはエチレン-プロピレンジエンエラストマーの略、ポリブタジエン、アクリロニトリル-ブタジエンコポリマー、ポリイソプレン、イソプレン-アクリロニトリル共重合体およびスチレンブロックとブタジエンまたはイソプレンブロックまたはブタジエン/イソプレン混合物を有するコポリマーである。これらのブロック共重合体は直鎖ブロックコポリマーまたは星型ブロックコポリマーにすることができ、水素化および/または官能化されていてもよい。上記参照。上記芳香族ビニルポリマーのスチレンの一部をスチレンと共重合可能な不飽和モノマー、例えばαメチルスチレンまたは、メタアクリレートに代えることかできる。スチレンコポリマーの他の例としてはクロルポリスチレン、ポリα-メチルスチレン、スチレンクロロスチレンコポリマー、スチレンプロピレンコポリマー、ブタジエン-スチレンコポリマー、スチレンイソプレンコポリマー、スチレン塩化ビニルコポリマー、スチレン酢酸ビニールコポリマー、スチレン-アクリル酸アルキルコポリマーメチル、エチル、ブチル、オクチル、フェニルアクリレート、スチレンアルキルメタクリレートコポリマーメチル、エチル、ブチル、メタクリル酸フェニル、スチレンクロロアクリル酸メチルコポリマーを挙げることができる。芳香族ビニルポリマーの特定実施例は下記から成る:i60~100重量の一種または複数のC8~12芳香族ビニルモノマー、ii0~40重量のアクリル酸またはメタアクリル酸のC1~4アルキルエステルから成る群の中から選択される一種または複数のモノマー、このポリマーは0~20重量の一種または複数のゴム状ポリマーをグラフトまたは含むことができる。ゴム状ポリマーは下記から成る群の中から選択できる:aC4~6共役ジエンのコ-およびホモ-ポリマー、b20~60重量、好ましくは40~50重量の未置換またはC1~4アルキル基で置換されていてもよい一種または複数のC8~12芳香族ビニルモノマーと、60~40重量、好ましくは60~50重量のC4~6共役ジエンの中から選択される一種または複数のモノマーとから成るコポリマー。上記ゴムは種々の方法、好ましくは乳化重合または溶液重合で製造できる。これらの方法は当業者に周知である。芳香族ビニルポリマーも種々の方法で製造できる。この方法も当業者に周知で、例えば上記文献に記載される。ゴムが存在する場合、ゴムの量は約3~10重量にするのが好ましい。特に有用なゴムはポリブタジエンである。芳香族ビニルポリマーがポリスチレンである特定実施例では、結晶性ポリスチレンまたはゴム変成ポリスチレンを選択するのが好ましい。ゴム変成ポリスチレンはHIPS135トリアジン等である。燐ベースの化合物の例はトリフェニルホスフェート、トリヒドロキシフェニルホスフェート、トリクレシルホスフェート、ビスフェノールAビスジフェニルホスフェート、レソルシノールビスジフェニルホスフェート等である。エポキシ化物はエポキシ末端基をトリブロモフェノールで置換した臭素化エポキシオリゴマーにすることができる。難燃剤は少なくとも2つのハロゲン化合物の混合物にすることができる。滴下防止剤は本発明組成物が引火性テスト、例えばUL94水平燃焼テストUL94HBまたはIEC60065テストをパスできるようする、滴下ドリップを防ぐことが可能な任意の成分にすることができる。本発明組成物はTVキャビネット、コンピューターのモニタ、プリンタハウジング等を製造するための射出成形用途で使用できる。この射出成形用途で使われる組成物には一般に優れた耐引火性が要求される。この引火性のクラスはUL94テストで得られる。このテストでは所定のテストサンプルを所定時間の間、所定の炎に露出する必要がある。クラスV-0、V1およびV‐2は火炎時間、アフターグロー時間、コットン着火ドリップを含む多くの判定基準に従って判定される。クラスV-0最も望ましいクラスを得るための判定基準の一つはコットン着火ドリップが無いことである。コットン着火ドリップはテスト時にテストサンプから所定距離の下側に配置したコットンを発火させるドリップである。しかし、全てのドリップはコットンを着火させる可能性を増やすので、クラスV‐2に格付けされる。従って、UL94テスト中にドリップが生じる傾向の少ない組成物が有利である。本発明組成物はコットン着火ドリップを生じる傾向が少なないのが好ましく、より好ましくはUL94テスト中にコットン着火ドリップを全く生じないのが好ましい。滴下防止剤の例としては、本発明組成物にラテックスとして導入できるPTFEテトラフルオロエチレン樹脂が挙げられる。本発明組成物は添加剤として少量の一般的な加工助剤、例えば離型剤、可塑剤、顔料、熱安定剤、紫外線安定剤、抗酸化剤、充填剤、例えばガラス繊維、ガラスビーズ、流れ改善剤、例えばワックスまたは鉱油等を含むことができる。芳香族ビニルポリマーベースの組成物の製造で当業者が一般的に使用している公知の任意の添加剤を本発明組成物でも使うことができる。本発組成物ではステアリン酸の金属炎が有利に使える。ステアリン酸金属塩はステアリン酸カルシウム、ステアリン酸マグネシウム、ステアリン酸ナトリウム、ステアリン酸亜鉛、ステアリン酸バリウム、ステアリン酸アルミニウムおよびステアラミド化合物から成る群の中から選択される一種または複数の化合物にすることができる。ステアラミド化合物はエチレンビスステアラミドにすることができる。ステアリン酸金属塩の配合比率は100重量部の芳香族ビニルポリマーに対して01~2重量部、好ましくは01~1重量部にするのが有利である。本発明組成物は各成分を熱可塑性樹脂の分野で周知のミクサー、押出機で混合することで製造できる。本発明組成物のメルトフローインデックスはASTMD1238規格またはISO規格1133Hに従って200°C、5kgの荷重下で測定した時に一般に約6~約30g10分、好ましくは約7~約25、さらに好ましくは約8~22である。一般に、メルトフローインデックスが高い組成物はその組成物中にメルトフローインデックスが高いHIPS樹脂を含めて調製でき、また、可塑剤、例えば鉱油、シリコーン油、低分子量ポリスチレンまたは可塑剤として作用する難燃剤、例えばテトラブロモビスフェノールAを含めて調整できる。本発明組成物を[表1]に示す。高衝撃ポリスチレン1は例えばPSインパクト444にすることができる。このHIPSは下記特性を有する:メルトフローインデックス200°C-5kgISO1133、H=10g1Omnノツチ付きシャルピー衝撃強度、ISO1791eU=8kJm2ノッチ付きアイゾット衝撃教徒、ISO1801A=10kJm2降伏点引張強度、IOS5272=25MPa破断引張強度、IO5272=20MPa破断伸び、ISO5272=55縦弾性係数、ISO5272=2050MPa曲げ弾性係数、ISO178=2000MPa高衝撃ポリスチレン2は例えばPSインパクト7240にすることができる。このHIPSは下記特性を有する:メルトフローインデックス200°C-5kgISO1133、H=45g1Omnノッチ付きアイゾット衝撃教徒、ISO1801A=110kJm2破断引張強度、IO5272=21MPa破断伸び、ISO5272=60縦弾性係数、ISO5272=1950MPa曲げ弾性係数、ISO178=1850MPaPTFEエマルションはDyneon登録商標PA5958である。[表2]は五酸化アンチモン、錫酸亜鉛および五酸化アンチモンと錫酸亜鉛の混合物を含む上記のPSインパクト4440および7240をベースにした組成物を比較したものである。他の成分は[表1]に記載のものである。五酸化アンチモンを含む組成物のみがUL94テストでクラスV0をパスした。また、実施例1の全出炎時間を測定した結果、UL94テストで19秒であることがわかった。比較のために、下記組成物の全出炎時間も測定した:35の三酸化アンチモン:39秒27五酸化アンチモン:23秒